(57)【要約】  Ｃｕが９０原子％より大である銅合金から製造した導電線のための材料に関する。該材料は、０．５〜１０原子％のＣａ、Ｓｒ、Ｂａ、Ｓｃ、Ｙ、ランタニド、Ｃｒ、Ｔｉ、Ｚｒ、Ｈｆ、Ｓｉからなる群から選択した１種又は複数の元素および０〜５原子％のＭｇ、Ｖ、Ｎｂ、Ｔａ、Ｍｏ、Ｗ、Ａｇ、Ａｕ、Ｆｅ、Ｂからなる群から選択した１種又は複数の元素を含む。この材料は、低い電気抵抗、ガラス基材に対する良好な接着性、酸化に対する充分な抵抗性および低いエレクトロマイグレーション速度を有する。【選択図】  なし【特許請求の範囲】
【請求項１】
Ｃｕが９０原子％より大である銅合金から製造した導電線のための材料であって、該材料は０．５〜１０原子％のＣａ、Ｓｒ、Ｂａ、Ｓｃ、Ｙ、ランタニド、Ｃｒ、Ｔｉ、Ｚｒ、Ｈｆ、Ｓｉからなる群から選択した１種又は複数の元素と、０〜５原子％のＭｇ、Ｖ、Ｎｂ、Ｔａ、Ｍｏ、Ｗ、Ａｇ、Ａｕ、Ｆｅ、Ｂからなる群から選択した１種又は複数の元素とを含むことを特徴とする材料。
【請求項２】
０．５〜１０原子％のＳｃ、Ｙ、ランタニド、ＣｒおよびＳｉからなる群から選択した１種又は複数の元素を含むことを特徴とする請求項１記載の材料。
【請求項３】
１〜７原子％の、Ｓｃ、Ｙ、ランタニド、ＣｒおよびＳｉからなる群から選択した１種又は複数の元素を含むことを特徴とする請求項２記載の材料。
【請求項４】
０．５〜５原子％のＳｃ、Ｙ、ランタニドからなる群から選択した１種又は複数の元素と、０．５〜５原子％のＣｒおよび／又はＳｉとを含むことを特徴とする請求項１〜３の１つに記載の材料。
【請求項５】
１〜４原子％のＳｃ、Ｙ、ランタニドからなる群から選択した１種又は複数の元素と、０．５〜３原子％のＣｒとを含むことを特徴とする請求項１〜４の１つに記載の材料。
【請求項６】
０．１〜３原子％のＡｇ、ＡｕおよびＭｇからなる群から選択した１種又は複数の元素を含むことを特徴とする請求項２〜５の１つに記載の材料。
【請求項７】
ターゲットが粉末冶金法により製造されたことを特徴とする請求項１〜６の１つに記載の導電線を堆積させるためのスパッタリングターゲット。
【請求項８】
スプレー圧密化法により製造されたことを特徴とする請求項７記載のスパッタリングターゲット。
【請求項９】
９７％より高い密度を有することを特徴とする請求項７又は８記載のスパッタリングターゲット。
【請求項１０】
５００μｍより小の結晶粒サイズを有することを特徴とする請求項７〜９の１つに記載のスパッタリングターゲット。
【請求項１１】
圧延法により変形されたことを特徴とする請求項７又は８記載のスパッタリングターゲット。
【請求項１２】
９９．８％より高い密度を有することを特徴とする請求項１１記載のスパッタリングターゲット。
【請求項１３】
２００μｍより小の結晶粒サイズを有することを特徴とする請求項１１又は１２記載のスパッタリングターゲット。
【請求項１４】
フラットスクリーンのための導電線を堆積させるための請求項７〜１３の１つに記載のスパッタリングターゲット。
【請求項１５】
ＬＣＤＴＦＴフラットスクリーンのための導電線を堆積させるための請求項１４記載のスパッタリングターゲット。
【発明の詳細な説明】
【技術分野】
【０００１】
本発明は、銅（Ｃｕ）が９０原子％を超える銅合金から製造した導電線のための材料および該材料を堆積させるためのスパッタリングターゲットに関する。
【背景技術】
【０００２】
導電線システムは、マイクロエレクトロニック素子の基本的な構成要素を代表するものであり、基材に適用した１種又は複数の導電線を含み、各種のコーティングプロセス、例えばＰＶＤ又はＣＶＤを使用できる。例えばＴＦＴ−ＬＣＤのためのゲート電極の如く、必要な応答時間が一段と短くなり、かつマイクロエレクトロニック素子が大型化されてきているため、導電線のために選択される材料の導電率に対する要求が増大している。従って、充分に高い導電率を有する材料、例えばアルミニウム又は耐熱金属およびそれらの合金のみが、導電線として使用されている。
【０００３】
導電率と材料コストの面からいえば、銅は理想的な材料と言える。しかし銅は、ガラスの上に堆積させた場合、接着性に乏しい。その上、酸化に対する抵抗性が充分ではない。更に、銅はエレクトロマイグレーションに対する抵抗性が低い。エレクトロマイグレーションは、電界が等方的熱拡散と重畳した際に起こり、この結果電子の流れる方向に材料の正味の流れが生じる。別の問題は、銅が周辺の薄膜中に拡散する速度が高いことである。合金を用いる際、導電率の損失を可能な限り小さくすることが重要である。更に、層の材料は、エッチング不能な微細構造の構成成分を一切含まないことが極めて重要である。それは、この種構成成分があると、欠陥の無い電子部品を生産することが一段と困難になるからである。このことが、合金の選択においては更なる大きな制約となる。ＵＬＳＩ構造に銅合金を使用すべく、多大な努力が重ねられてきた。例えば米国特許第５０２３６９８号明細書は、Ａｌ、Ｂｅ、Ｃｒ、Ｆｅ、Ｍｇ、Ｎｉ、Ｓｉ、ＳｎおよびＺｎからなる群から選択した少なくとも１種の元素を含むＣｕ合金を開示する。Ｃｒ含量は０．０１〜０．３重量％、Ｓｉ含量は０．０１〜０．２重量％に制限されている。
【０００４】
米国特許第５０７７００５号明細書は、Ｉｎ，Ｃｄ、Ｓｂ、Ｂｉ、Ｔｉ、Ａｇ、Ｓｎ、Ｐｂ、Ｚｒからなる群から選択した少なくとも１種の元素を０．０００３〜０．０１重量％の量で含む銅合金を開示する。しかしそれら合金の何れも、充分な耐酸化性とエレクトロマイグレーションに対する抵抗性と併せて、ガラス基材に対する充分な接着性を有していない。
【発明の開示】
【発明が解決しようとする課題】
【０００５】
本発明の課題は、例えば低い電気抵抗性、ガラス基材への良好な接着性、優れた耐酸化性および低いエレクトロマイグレーション速度等、課せられた要求を広い範囲で満足させる、銅をベースとした導電線のための材料と、該材料を堆積させるためのスパッタリングターゲットとを提供することである。
【課題を解決するための手段】
【０００６】
本発明は、この課題を、請求項１に記載の導電線のための材料により解決する。この材料は、０．５〜１０原子％のＣａ、Ｓｒ、Ｂａ、Ｓｃ、Ｙ、ランタニド、Ｔｉ、Ｚｒ、Ｈｆ、ＣｒおよびＳｉからなる群から選択した１種又は複数の元素を含む。上記の濃度範囲で、これら元素は、ガラス基材上に堆積された層の接着強度と、耐酸化性の両方を向上させることを発見した。このことは、より低い濃度では何らの改良も生じない元素（Ｃｒ、Ｓｉ、Ｔｉ）においてさえあてはまる。Ｃｕ含量が９０原子％を超え、それに加えて合金化元素がＣｕに不溶性であるために、導電率は、現在使用されているＡｌおよび耐熱金属合金の導電率よりも高い。
【０００７】
この合金に、０〜５原子％のＭｇ、Ｖ、Ｎｂ、Ｔａ、Ｍｏ、Ｗ、Ａｇ、Ａｕ、Ｆｅ、Ｂからなる群から選択した１種又は複数の元素を添加しても層の接着性には実質上何の影響も与えないが、低温における耐酸化性を更に向上させ得る。更に、本発明による合金は、第２相の析出部分を含み、このためエレクトロマイグレーションに対する抵抗性が充分に高くなる。この第２相は、堆積プロセス自体の間に早くも形成しても或いはそれに続くＰＥＣＶＤプロセスの間に施す加熱処理の際に形成してもよい。
【０００８】
材料が、Ｓｃ、Ｙ、ランタニド、ＣｒおよびＳｉからなる群から選択した１種又は複数の元素を０．５〜１０原子％、特に１〜７原子％含んでいると、最適な層接着性と耐酸化性が得られる。層接着性と酸化に関して優れた結果は、０．５〜５原子％のＳｃ、Ｙ、ランタニドからなる群から選択した１種又は複数の元素と、０．５〜５原子％のＣｒおよび／又はＳｉとを組合せて使用すると得られ、更に１〜４原子％のＳｃ、Ｙ、ランタニドからなる群から選択した１種又は複数の元素と、０．５〜３原子％のＣｒとを組合せて使用すると、特に良好な結果が得られる。
【０００９】
合金に０．１〜３原子％のＭｇ、Ａｇおよび／又はＡｕを添加することで、耐酸化性を更に改良できる。
【００１０】
層の材料と実質的に同じ化学組成を有するスパッタリングターゲットを、前記層の製造に使用する。本発明によるスパッタリングターゲットを、粉末冶金プロセスで製造すると好ましい。その際使用可能な圧密化技術として、加圧／焼結法、高温加圧法、熱間静水圧圧縮法、更には溶浸法等が挙げられる。更に、それに続けて、例えば圧延、押出し又は鍛造のような変形工程を用いると好都合である。
【００１１】
結晶粒サイズを５００μｍ未満とするとよい。変形技術の手段を用いて製造したスパッタリングターゲットの場合、好都合な結晶粒サイズは２００μｍ未満であるが、該サイズは、圧延又は押出し製品の場合なら横方向の検鏡試片についての測定に関連し、鍛造製品の場合なら材料の流れの方向に対して横方向の同等の測定に関連する。更に、スパッタリングターゲットの密度は、理論密度の、好適には９７％以上、更に好ましくは９８．５％以上であり、変形させたスパッタリングターゲットの場合なら９９．８％より大とする。以下に実施例により、本発明を更に詳しく説明する。
【００１２】
実施例
結晶粒サイズが１３０μｍの銅の粉末を、拡散ミキサーで合金化すべき各粉末と混合した。粉末混合物を純鉄製の容器内に入れ、脱ガス処理を実施してから、容器を真空にし、気密が保てるように密封した。
【００１３】
ＨＩＰ設備中で、形成すべき銅合金のそれぞれの固相線温度よりも１００〜２００℃低い温度と２０００×１０5Ｐａの圧力下で、加熱圧密化を実施した。各種の合金の全てにおいて、密度は、理論密度の９８％よりも高く、結晶粒サイズは５００μｍ未満であった。３００×１５０×１０ｍｍ3の寸法を持つスパッタリングターゲットと、５０×５０×２ｍｍ3の寸法を有する酸化用サンプルとを、熱間静水圧圧縮したブロックから機械加工により切り出した。次いで、マグネトロンスパッタリングの手法で、ガラス基材(ＬＣＤガラス)上に０．５μｍの厚みを有する層を堆積させ、該層の接着性を、粘着テープ試験により定性的に求め、評価した(１：純Ｃｕの場合よりも顕著に良好な接着性、２：純Ｃｕよりも良好な接着性、３：純Ｃｕと同等の接着性)。酸化に関する性質は、空気中、温度２００℃、試験時間１０００時間で求め、サンプルを以下の如く分類した。グレードＣ(重量増：０．２ｍｇ／ｃｍ2より大)、Ｂ(重量増：０．２ｍｇ／ｃｍ2〜０．１ｍｇ／ｃｍ2)、Ａ(重量増：０．１ｍｇ／ｃｍ2未満)。サンプル番号１〜２３は本発明によるものの試験結果、サンプル番号２４〜２６は従来技術によるものの試験結果をそれぞれ表す。結果を次の表にまとめた。
【００１４】
【表１】
2008506040.tif 000002
【国際調査報告】
2008506040.tif 000003
2008506040.tif 000004
2008506040.tif 000005
2008506040.tif 000006
2008506040.tif 000007
2008506040.tif 000008